СПОСОБ ПОЛУЧЕНИЯ ПОРОШКА, СОДЕРЖАЩЕГО ЧАСТИЦЫ ОКТАОКСИДА ТРИУРАНА И ЧАСТИЦЫ ДИОКСИДА ПЛУТОНИЯ

1. Способ получения порошка, содержащего частицы октаоксида триурана и частицы диоксида плутония, отличающийся тем, что он включает в себя следующее:
1
2
a) получают водную суспензию S частиц оксалата урана (IV) и водную суспензию S частиц оксалата плутония (IV) при помощи реакций оксалатного осаждения;
1
2
1+2
b) смешивают водную суспензию S с водной суспензией S для получения водной суспензии S, содержащей частицы оксалата урана (IV) и частицы оксалата плутония (IV);
1+2
c) разделяют водную суспензию S на водную фазу и твёрдую фазу, содержащую частицы оксалата урана (IV) и частицы оксалата плутония (IV); и
d) прокаливают твёрдую фазу для превращения (1) частиц оксалата урана (IV) в частицы октаоксида триурана и (2) частиц оксалата плутония (IV) в частицы диоксида плутония (IV), в результате чего образуется порошок;
и тем, что стадии b) и c) осуществляют одновременно или последовательно.
2. Способ по п. 1, отличающийся тем, что стадия a) включает в себя следующее:
1
2
водный раствор A, содержащий азотную кислоту и нитрат урана (IV), приводят в контакт с водным раствором A, содержащим осадитель, выбранный из щавелевой кислоты, её солей и алкилпроизводных, для образования реакционной среды, в которой уран (IV) осаждается в форме оксалата урана (IV) ; и
1
2
водный раствор A’, содержащий азотную кислоту и нитрат плутония (IV), приводят в контакт с водным раствором A’, содержащим осадитель, выбранный из щавелевой кислоты, её солей и алкилпроизводных, для образования реакционной среды, в которой плутоний (IV) осаждается в форме оксалата плутония (IV) .
1
1
3. Способ по п. 2, отличающийся тем, что концентрация азотной кислоты в водных растворах A и A’ составляет от 0,5 моль/л до 5 моль/л.
1
1
4. Способ по п. 2 или 3, отличающийся тем, что концентрация нитрата урана (IV) в водном растворе A и концентрация нитрата плутония (IV) в водном растворе A’ составляет от 0,001 моль/л до 1 моль/л.
2
2
5. Способ по любому из пп. 2 - 4, отличающийся тем, что концентрация осадителя в водных растворах A и A’ составляет от 0,05 моль/л до 1 моль/л.
6. Способ по любому из пп. 2 - 5, отличающийся тем, что осадитель присутствует в реакционных средах в избытке относительно стехиометрических условий реакций оксалатного осаждения урана (IV) и плутония (IV).
1
7. Способ по любому из пп. 2 - 6, отличающийся тем, что водный раствор A’дополнительно содержит нитрат урана (VI).
1+2
8. Способ по любому из пп. 1 - 7, отличающийся тем, что стадия c) включает в себя фильтрование водной суспензии S под действием вакуума или давления.
9. Способ по любому из пп. 1 - 8, отличающийся тем, что стадии b) и c) выполняют одновременно.
10. Способ по любому из пп. 1 - 9, отличающийся тем, что стадия d) включает в себя обработку твёрдой фазы при температуре, по меньшей мере, 550°C и в окислительной атмосфере.
11. Способ по любому из пп. 1 - 10, отличающийся тем, что порошок дополнительно содержит частицы диоксида актинида (IV), выбранного из тория и нептуния, и тем, что способ включает в себя следующее:
1
2
3
a’) получают водную суспензию S частиц оксалата урана (IV), водную суспензию S частиц оксалата плутония (IV) и водную суспензию S частиц оксалата актинида (IV) при помощи реакций оксалатного осаждения;
1
2
3
1+2+3
b’) смешивают водные суспензии S, S и S друг с другом для получения водной суспензии S, содержащей частицы оксалата урана (IV), частицы оксалата плутония (IV) и частицы оксалата актинида (IV);
1+2+3
c’) разделяют водную суспензию S на водную фазу и твёрдую фазу, образованную частицами оксалата урана (IV), частицами оксалата плутония (IV) и частицами оксалата актинида (IV); и
d’) прокаливают твёрдую фазу для превращения (1) частиц оксалата урана (IV) в частицы октаоксида триурана, (2) частиц оксалата плутония (IV) в частицы диоксида плутония и (3) частиц оксалата актинида (IV) в частицы диоксида актинида (IV), в результате чего получают порошок;
и тем, что стадии b’) и c’) осуществляют одновременно или последовательно.
12. Способ по любому из пп. 1 - 10, отличающийся тем, что порошок дополнительно содержит частицы диоксида актинида (IV), выбранного из тория и нептуния, и тем, что способ включает в себя следующее:
1
2
a’’) получают водную суспензию S частиц двойного оксалата урана (IV) и актинида (IV), а также водную суспензию Sчастиц оксалата плутония (IV) при помощи реакций оксалатного осаждения;
1
2
1+2
b’’) смешивают водную суспензию S с водной суспензией S для получения водной суспензии S, содержащей частицы двойного оксалата урана (IV) и актинида (IV) и частицы оксалата плутония (IV);
1+2
c’’) разделяют водную суспензию S на водную фазу и твёрдую фазу, образованную частицами двойного оксалата урана (IV) и актинида (IV) и частицами оксалата плутония (IV); и
d’’) прокаливают твёрдую фазу для превращения (1) частиц двойного оксалата урана (IV) и актинида (IV) в частицы октаоксида триурана и диоксида актинида (IV), и (2) частиц оксалата плутония (IV) в частицы диоксида плутония, в результате чего получают порошок;
а также тем, что стадии b’’) и c’’) выполняют одновременно или последовательно.